【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
【請求項２】
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱し、次いで、熱気中で９０℃以上、２４０℃以下で２次硬化させて該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
【請求項３】
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し、添加剤として(B)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５ｍｍのシリコーンゴム層と、が接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シート。
【請求項４】
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で２次硬化させることを特徴とする、厚さが１０〜１０００μｍであり,表面放電処理による反応性有機官能基を有するフッ素樹脂フィルムと厚さが０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
【請求項５】
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物の硬化物である厚さ０.２〜５ｍｍのシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シート。
【請求項６】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有する、ヒドロシリル化反応による加熱硬化型シリコーンゴム組成物層の両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層の両面に接するように密接させ、加圧下で９０℃以上、２３０℃以下で加熱して該シリコーンゴム組成物を硬化させることを特徴とする、厚さが０.２〜５.０ｍｍであり、該シリコーンゴム組成物の硬化物であるシリコーンゴム層の両面に、厚さが１０〜１０００μｍであり,表面放電処理による反応性有機官能基を有するフッ素樹脂フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下である積層シートの製造方法。
【請求項７】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し、補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５.０ｍｍのシリコーンゴム層の両面に、厚さが１０〜１０００μｍであり,表面放電処理による反応性有機官能基を有するフッ素樹脂フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなる積層シート。
【請求項８】
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で、環状ジメチルシロキサン４量体〜１５量体の含有量が２８０質量ｐｐｍ以下になるまで加熱して２次硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である、セプタム用積層シートの製造方法。
【請求項９】
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる、セプタム用積層シート。
【請求項１０】
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物とを、表面放電処理による反応性有機官能基を有する面が該シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で、環状ジメチルシロキサン４量体〜１５量体の含有量が２８０質量ｐｐｍ以下になるまで加熱して２次硬化させることを特徴とする、厚さが１０〜１０００μｍであり,表面放電処理による反応性有機官能基を有するフッ素樹脂フィルムと、厚さ０.２〜５ｍｍである該シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である、セプタム用積層シートの製造方法。
【請求項１１】
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる、セプタム用積層シート。
【請求項１２】
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として、(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有し、環状ジメチルシロキサン４量体〜１５量体の含有量が２８０質量ｐｐｍ以下であるヒドロシリル化反応による加熱硬化型シリコーンゴム組成物とを、表面放電処理による反応性有機官能基を有する面が該シリコーンゴム組成物層に接するように密接させ、加圧下で９０℃以上、２３０℃以下で加熱して該シリコーンゴム組成物を硬化させることを特徴とする、厚さが１０〜１０００μｍであり,表面放電処理による反応性有機官能基を有するフッ素樹脂フィルムと、厚さが０.２〜５ｍｍであり、該シリコーンゴム組成物の硬化物であり、環状ジメチルシロキサン４量体〜１５量体の含有量が２８０量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、セプタム用積層シートの製造方法。
【請求項１３】
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる、セプタム用積層シート。
【請求項１４】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として、(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有し、環状ジメチルシロキサン４量体〜１５量体の含有量が２８０質量ｐｐｍ以下である、ヒドロシリル化反応による加熱硬化型シリコーンゴム組成物層の両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層の両面に接するように密接させ、加圧下９０℃以上、２３０℃以下で加熱して該シリコーンゴム組成物を硬化させることを特徴とする、厚さが０.２〜５.０ｍｍであり、該シリコーンゴム組成物の硬化物であり、環状ジメチルシロキサン４量体〜１５量体の含有量が２８０質量ｐｐｍ以下であるシリコーンゴム層の両面に、厚さが１０〜１０００μｍであり、表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、セプタム用積層シートの製造方法。
【請求項１５】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であり、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなる、セプタム用積層シート。
【請求項１６】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,環状ジメチルシロキサン４量体〜１５量体の含有量が２８０質量ｐｐｍ以下である、ヒドロシリル化反応による加熱硬化型シリコーンゴム組成物層の両面に、厚さが１０〜１０００μｍであり,,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムを、該片面が該ヒドロシリル化反応による加熱硬化型シリコーンゴム組成物層の両面に接するように密接させ、加圧下で９０℃以上、２３０℃以下で加熱して該シリコーンゴム組成物を１次硬化させ、次いで熱気中で９０℃以上、２４０℃以下で加熱して２次硬化させることを特徴とする、厚さが０.２〜５.０ｍｍであり、該シリコーンゴム組成物の硬化物であり、環状ジメチルシロキサン４量体〜１５量体の含有量が２８０質量ｐｐｍ以下であるシリコーンゴム層の両面に、厚さが１０〜１０００μｍであり、表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、セプタム用積層シートの製造方法。
【請求項１７】
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するし,環状ジメチルシロキサン４量体〜１５量体の含有量が２８０質量ｐｐｍ以下であるヒドロシリル化反応による加熱硬化型シリコーンゴム組成物の硬化物であり、環状ジメチルシロキサン４量体〜１５量体の含有量が２８０質量ｐｐｍ以下であり、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなる、セプタム用積層シート。
【請求項１８】
ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物層の片面または両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が、片面積層の場合３５ｍｍ以下（片面積層の場合）または５ｍｍ以下（両面積層の場合）である積層シートの製造方法。
【請求項１９】
該ヒドロシリル化反応による加熱硬化型シリコーンゴム組成物および該ヒドロシリル化反応による加熱硬化型シリコーンゴム組成物の硬化物の環状ジメチルシロキサン４量体〜１５量体含有量が２８０質量ｐｐｍ以下であり、積層シートがセプタム用積層シートである、請求項１８に記載の積層シートの製造方法。
【請求項２０】
該ヒドロシリル化反応による加熱硬化型シリコーンゴム組成物層の片面に、該表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で、環状ジメチルシロキサン４量体〜１５量体含有量が２８０質量ｐｐｍ以下になるまで加熱して該ヒドロシリル化反応による加熱硬化型シリコーンゴム組成物を硬化させ、積層シートがセプタム用積層シートである、請求項１８に記載の積層シートの製造方法。
【請求項２１】
ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物層の片面または両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が、３５ｍｍ以下（片面積層の場合）または５ｍｍ以下（両面積層の場合）である積層シートの製造方法。
【請求項２２】
該ヒドロシリル化反応による加熱硬化型シリコーンゴム組成物および該ヒドロシリル化反応による加熱硬化型シリコーンゴム組成物の硬化物の環状ジメチルシロキサン４量体〜１５量体含有量が２８０質量ｐｐｍ以下であり、積層シートがセプタム用積層シートである、請求項２１に記載の積層シートの製造方法。
【請求項２３】
該ヒドロシリル化反応による加熱硬化型シリコーンゴム組成物層の片面に、該表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で、環状ジメチルシロキサン４量体〜１５量体含有量が２８０質量ｐｐｍ以下になるまで加熱して該ヒドロシリル化反応による加熱硬化型シリコーンゴム組成物を硬化させ、積層シートがセプタム用積層シートである、請求項２１に記載の積層シートの製造方法。
【手続補正２】
【補正対象書類名】明細書
【補正対象項目名】００１４
【補正方法】変更
【補正の内容】
【００１４】
かかる目的は、
「[１]
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
[１-１]
ヒドロシリル化反応による加熱硬化型シリコーンゴム組成物が、さらに(ニ)ヒドロシリル化反応抑制剤を含有する[１]に記載の積層シートの製造方法。
[２]
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱し、次いで、熱気中で９０℃以上、２４０℃以下で２次硬化させて該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
[２-１]
ヒドロシリル化反応による加熱硬化型シリコーンゴム組成物が、さらに(ニ)ヒドロシリル化反応抑制剤を含有する[２]に記載の積層シートの製造方法。
[３]
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し、添加剤として(B)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５ｍｍのシリコーンゴム層と、が接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シート。
[３-1]
ヒドロシリル化反応による加熱硬化型シリコーンゴム組成物が、さらに(ニ)ヒドロシリル化反応抑制剤を含有する[３]に記載の積層シート。
【手続補正３】
【補正対象書類名】明細書
【補正対象項目名】００１５
【補正方法】変更
【補正の内容】
【００１５】
[４]
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で２次硬化させることを特徴とする、厚さが１０〜１０００μｍであり,表面放電処理による反応性有機官能基を有するフッ素樹脂フィルムと厚さが０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である積層シートの製造方法。
[４-1]
ヒドロシリル化反応による加熱硬化型シリコーンゴム組成物が、さらに(ニ)ヒドロシリル化反応抑制剤を含有する[４]に記載の積層シートの製造方法。
[５]
厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物の硬化物である厚さ０.２〜５ｍｍのシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シート。
[５-1]
ヒドロシリル化反応による加熱硬化型シリコーンゴム組成物が、さらに(ニ)ヒドロシリル化反応抑制剤を含有する[５]に記載の積層シート。
【手続補正４】
【補正対象書類名】明細書
【補正対象項目名】００１６
【補正方法】変更
【補正の内容】
【００１６】
[６]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有する、ヒドロシリル化反応による加熱硬化型シリコーンゴム組成物層の両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層の両面に接するように密接させ、加圧下で９０℃以上、２３０℃以下で加熱して該シリコーンゴム組成物を硬化させることを特徴とする、厚さが０.２〜５.０ｍｍであり、該シリコーンゴム組成物の硬化物であるシリコーンゴム層の両面に、厚さが１０〜１０００μｍであり,表面放電処理による反応性有機官能基を有するフッ素樹脂フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下である積層シートの製造方法。
[６-1]
ヒドロシリル化反応による加熱硬化型シリコーンゴム組成物が、さらに(ニ)ヒドロシリル化反応抑制剤を含有する[６]に記載の積層シートの製造方法。
[７]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し、補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５.０ｍｍのシリコーンゴム層の両面に、厚さが１０〜１０００μｍであり,表面放電処理による反応性有機官能基を有するフッ素樹脂フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなる積層シート。
[７-1]  ヒドロシリル化反応による加熱硬化型シリコーンゴム組成物が、さらに(ニ)ヒドロシリル化反応抑制剤を含有する[７]に記載の積層シート。
【手続補正５】
【補正対象書類名】明細書
【補正対象項目名】００１７
【補正方法】変更
【補正の内容】
【００１７】
[８]
厚さが１０〜１０００μｍであり,表面放電処理による反応性有機官能基を有するフッ素樹脂フィルムと、ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物とを、該表面放電処理による反応性有機官能基を有する面が該ヒドロシリル化反応による加熱硬化型シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で、環状ジメチルシロキサン４量体〜１５量体の含有量が２８０質量ｐｐｍ以下になるまで加熱して２次硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である、セプタム用積層シートの製造方法。
[８-1]
ヒドロシリル化反応による加熱硬化型シリコーンゴム組成物が、さらに(ニ)ヒドロシリル化反応抑制剤を含有する[８]に記載の積層シートの製造方法。
[９]
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる、セプタム用積層シート。
[９-1]
ヒドロシリル化反応による加熱硬化型シリコーンゴム組成物が、さらに(ニ)ヒドロシリル化反応抑制剤を含有する[９]に記載のセプタム用積層シート。
【手続補正６】
【補正対象書類名】明細書
【補正対象項目名】００１８
【補正方法】変更
【補正の内容】
【００１８】
[１０]
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物とを、表面放電処理による反応性有機官能基を有する面が該シリコーンゴム組成物層に接するように密接させ、加圧下で９０℃以上、２３０℃以下で加熱して該シリコーンゴム組成物を１次硬化させ、次いで、熱気中で９０℃以上、２４０℃以下で、環状ジメチルシロキサン４量体〜１５量体の含有量が２８０質量ｐｐｍ以下になるまで加熱して２次硬化させることを特徴とする、厚さが１０〜１０００μｍであり,表面放電処理による反応性有機官能基を有するフッ素樹脂フィルムと、厚さ０.２〜５ｍｍである該シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下である、セプタム用積層シートの製造方法。
[１０-1]
ヒドロシリル化反応による加熱硬化型シリコーンゴム組成物が、さらに(ニ)ヒドロシリル化反応抑制剤を含有する[１０]に記載のセプタム用積層シートの製造方法。
[１１]
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなるセプタム用積層シート。
[１１-1]
ヒドロシリル化反応による加熱硬化型シリコーンゴム組成物が、さらに(ニ)ヒドロシリル化反応抑制剤を含有する[１１]に記載のセプタム用積層シート。
【手続補正７】
【補正対象書類名】明細書
【補正対象項目名】００１９
【補正方法】変更
【補正の内容】
【００１９】
[１２]
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として、(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有し、環状ジメチルシロキサン４量体〜１５量体の含有量が２８０質量ｐｐｍ以下であるヒドロシリル化反応による加熱硬化型シリコーンゴム組成物とを、表面放電処理による反応性有機官能基を有する面が該シリコーンゴム組成物層に接するように密接させ、加圧下で９０℃以上、２３０℃以下で加熱して該シリコーンゴム組成物を硬化させることを特徴とする、厚さが１０〜１０００μｍであり,表面放電処理による反応性有機官能基を有するフッ素樹脂フィルムと、厚さが０.２〜５ｍｍであり、該シリコーンゴム組成物の硬化物であり、環状ジメチルシロキサン４量体〜１５量体の含有量が２８０量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、セプタム用積層シートの製造方法。
[１２-1]
ヒドロシリル化反応による加熱硬化型シリコーンゴム組成物が、さらに(ニ)ヒドロシリル化反応抑制剤を含有する[１２]に記載のセプタム用積層シートの製造方法。。
[１３]
厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなるセプタム用積層シート。
[１３-1]
ヒドロシリル化反応による加熱硬化型シリコーンゴム組成物が、さらに(ニ)ヒドロシリル化反応抑制剤を含有する[１３]に記載の積層シート。
【手続補正８】
【補正対象書類名】明細書
【補正対象項目名】００２０
【補正方法】変更
【補正の内容】
【００２０】
[１４]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として、(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有し、環状ジメチルシロキサン４量体〜１５量体の含有量が２８０質量ｐｐｍ以下である、ヒドロシリル化反応による加熱硬化型シリコーンゴム組成物層の両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層の両面に接するように密接させ、加圧下９０℃以上、２３０℃以下で加熱して該シリコーンゴム組成物を硬化させることを特徴とする、厚さが０.２〜５.０ｍｍであり、該シリコーンゴム組成物の硬化物であり、環状ジメチルシロキサン４量体〜１５量体の含有量が２８０質量ｐｐｍ以下であるシリコーンゴム層の両面に、厚さが１０〜１０００μｍであり、表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、セプタム用積層シートの製造方法。
[１４-1]
ヒドロシリル化反応による加熱硬化型シリコーンゴム組成物が、さらに(ニ)ヒドロシリル化反応抑制剤を含有する[１４]に記載のセプタム用積層シートの製造方法。
[１５]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下であり、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなるセプタム用積層シート。
[１５-1]
ヒドロシリル化反応による加熱硬化型シリコーンゴム組成物が、さらに(ニ)ヒドロシリル化反応抑制剤を含有する[１４]に記載のセプタム用積層シート。
【手続補正９】
【補正対象書類名】明細書
【補正対象項目名】００２１
【補正方法】変更
【補正の内容】
【００２１】
[１６]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,環状ジメチルシロキサン４量体〜１５量体の含有量が２８０質量ｐｐｍ以下である、ヒドロシリル化反応による加熱硬化型シリコーンゴム組成物層の両面に、厚さが１０〜１０００μｍであり,,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムを、該片面が該ヒドロシリル化反応による加熱硬化型シリコーンゴム組成物層の両面に接するように密接させ、加圧下で９０℃以上、２３０℃以下で加熱して該シリコーンゴム組成物を１次硬化させ、次いで熱気中で９０℃以上、２４０℃以下で加熱して２次硬化させることを特徴とする、厚さが０.２〜５.０ｍｍであり、該シリコーンゴム組成物の硬化物であり、環状ジメチルシロキサン４量体〜１５量体の含有量が２８０質量ｐｐｍ以下であるシリコーンゴム層の両面に、厚さが１０〜１０００μｍであり、表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、セプタム用積層シートの製造方法。
[１６-1]
ヒドロシリル化反応による加熱硬化型シリコーンゴム組成物が、さらに(ニ)ヒドロシリル化反応抑制剤を含有する[１７]に記載のセプタム用積層シートの製造方法。
[１７]
主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,環状ジメチルシロキサン４量体〜１５量体の含有量が２８０質量ｐｐｍ以下であるヒドロシリル化反応による加熱硬化型シリコーンゴム組成物の硬化物であり、環状ジメチルシロキサン４量体〜１５量体の含有量が２８０質量ｐｐｍ以下であり、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなるセプタム用積層シート。
[１７-1]
ヒドロシリル化反応による加熱硬化型シリコーンゴム組成物が、さらに(ニ)ヒドロシリル化反応抑制剤を含有する[１４]に記載のセプタム用積層シート。
【手続補正１０】
【補正対象書類名】明細書
【補正対象項目名】００２２
【補正方法】変更
【補正の内容】
【００２２】
[１８]
ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物層の片面または両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が、フィルム片面貼りの場合３５ｍｍ以下（フィルム片面貼りの場合）または５ｍｍ以下（フィルム両面貼りの場合）である積層シートの製造方法。
[１８-1]
ヒドロシリル化反応による加熱硬化型シリコーンゴム組成物が、さらに(ニ)ヒドロシリル化反応抑制剤を含有する[１８]に記載の積層シートの製造方法。
[１９]
該ヒドロシリル化反応による加熱硬化型シリコーンゴム組成物および該ヒドロシリル化反応による加熱硬化型シリコーンゴム組成物の硬化物の環状ジメチルシロキサン４量体〜１５量体含有量が２８０質量ｐｐｍ以下であり、積層シートがセプタム用積層シートである、[１８]に記載の積層シートの製造方法。
[２０]
該ヒドロシリル化反応による加熱硬化型シリコーンゴム組成物層の片面に、該表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で、環状ジメチルシロキサン４量体〜１５量体含有量が２８０質量ｐｐｍ以下になるまで加熱して該ヒドロシリル化反応による加熱硬化型シリコーンゴム組成物を硬化させ、積層シートがセプタム用積層シートである、[１８]に記載の積層シートの製造方法。
【手続補正１１】
【補正対象書類名】明細書
【補正対象項目名】００２３
【補正方法】変更
【補正の内容】
【００２３】
[２１]
ヒドロシリル化反応による加熱硬化型シリコーンゴム組成物であって、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物層の片面または両面に、厚さが１０〜１０００μｍであり,表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で加熱して該シリコーンゴム組成物を硬化させることを特徴とする、厚さが１０〜１０００μｍであり,表面放電処理による反応性有機官能基を有するフッ素樹脂フィルムと、厚さ０.２〜５ｍｍであり,該シリコーンゴム組成物の硬化物であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が、３５ｍｍ以下（フィルム片面貼りの場合）または５ｍｍ以下（フィルム両面貼りの場合）である積層シートの製造方法。
[２１-1]
ヒドロシリル化反応による加熱硬化型シリコーンゴム組成物が、さらに(ニ)ヒドロシリル化反応抑制剤を含有する[２１]に記載のセプタム用積層シートの製造方法。
[２２]
該ヒドロシリル化反応による加熱硬化型シリコーンゴム組成物および該ヒドロシリル化反応による加熱硬化型シリコーンゴム組成物の硬化物の環状ジメチルシロキサン４量体〜１５量体含有量が２８０質量ｐｐｍ以下であり、積層シートがセプタム用積層シートである、[２１]に記載の積層シートの製造方法。
[２３]
該ヒドロシリル化反応による加熱硬化型シリコーンゴム組成物層の片面に、該表面放電処理による反応性有機官能基を有するフッ素樹脂フィルムを、該表面放電処理による反応性有機官能基を有する面が該ヒドロシリル化反応による加熱硬化型シリコーンゴム組成物層に接するように積層し、熱気中で非加圧下９０℃以上、２４０℃以下で、環状ジメチルシロキサン４量体〜１５量体含有量が２８０質量ｐｐｍ以下になるまで加熱して該ヒドロシリル化反応による加熱硬化型シリコーンゴム組成物を硬化させ、積層シートがセプタム用積層シートである、[２１]に記載の積層シートの製造方法。」により達成される。
【手続補正１２】
【補正対象書類名】明細書
【補正対象項目名】００５１
【補正方法】変更
【補正の内容】
【００５１】
ヒドロシリル化反応による加熱硬化型シリコーンゴム組成物は、補強性充填剤として(A)フュームドシリカを含有し、(B)(a)１分子中にケイ素原子結合アルコキシ基を２個または３個有するアルケニル官能性オルガノアルコキシシランと(ｂ)(a)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒を含有するので、加圧下加熱成形して得られた積層シートは、高温の熱気中で２次硬化しても、反り度合いがやや低減するか、維持され、フッ素樹脂フィルムとシリコーンゴム層間の接着性が維持される。湿式シリカでは、高温の熱気中での２次硬化により、フッ素樹脂フィルムとシリコーンゴム層間の接着性が阻害される。
【手続補正１３】
【補正対象書類名】明細書
【補正対象項目名】００６４
【補正方法】変更
【補正の内容】
【００６４】
請求項３と前記[３]に係る、厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し、添加剤として(B)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５ｍｍのシリコーンゴム層と、が接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シートは、請求項１と前記[１]に記載された製造方法により容易に製造することができる。
【手続補正１４】
【補正対象書類名】明細書
【補正対象項目名】００６７
【補正方法】変更
【補正の内容】
【００６７】
請求項５と前記[５]に係る、厚さが１０〜１０００μｍであり,表面放電処理による反応性有機官能基を有するフッ素樹脂フィルムと、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有するヒドロシリル化反応による加熱硬化型シリコーンゴム組成物の硬化物である厚さ０.２〜５ｍｍのシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる積層シートは、請求項４と前記[３]に記載された製造方法により容易に製造することができる。１次硬化と２次硬化の好ましい条件は上記とおりであり、２次硬化は、該フッ素樹脂フィルムと該シリコーンゴム層間の接着を強固にするため、不可欠である。
【手続補正１５】
【補正対象書類名】明細書
【補正対象項目名】００６８
【補正方法】変更
【補正の内容】
【００６８】
請求項７と前記[７]に係る、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し、補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物である厚さ０.２〜５.０ｍｍのシリコーンゴム層の両面に、厚さが１０〜１０００μｍであり,表面放電処理による反応性有機官能基を有するフッ素樹脂フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなる積層シートは、請求項６と前記[６]に記載された製造方法により容易に製造することができる。該ヒドロシリル化反応による加熱硬化型シリコーンゴム組成物の加圧下加熱硬化の好ましい条件は上記とおりである。加圧下加熱硬化後に請求項４と前記[３]に記載された製造方法と同様に２次硬化させてもよい。
【手続補正１６】
【補正対象書類名】明細書
【補正対象項目名】００６９
【補正方法】変更
【補正の内容】
【００６９】
請求項９と前記[９]に係る、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンを含有し,補強性充填剤として(A)フュームドシリカと（ロ）１分子中に少なくとも２個のケイ素原子結合水素を有するオルガノポリシロキサンと（ハ）白金系触媒を含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサンオリゴマー、特には環状ジメチルシロキサン４量体〜１５量体の含有量が２８０質量ｐｐｍ以下、好ましくは１４０質量ｐｐｍ以下、より好ましくは４５質量ｐｐｍ以下であり、さらに好ましくは１５質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなる、セプタム用積層シートは、請求項８と前記[８]に記載された製造方法により容易に製造することができる。１次硬化と２次硬化の好ましい条件は上記とおりであり、２次硬化は、環状ジメチルシロキサン４量体〜１５量体の含有量を低減し、該フッ素樹脂フィルムと該シリコーンゴム層間の接着を強固にするため、不可欠である。
【手続補正１７】
【補正対象書類名】明細書
【補正対象項目名】００７１
【補正方法】変更
【補正の内容】
【００７１】
請求項１３と前記[１３]に係る、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムと、厚さが０.２〜５ｍｍであり、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下、好ましくは１４０ｐｐｍ以下、より好ましくは４５ｐｐｍ以下であり、さらに好ましくは１５質量ｐｐｍ以下であるシリコーンゴム層とが接着して積層しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が３５ｍｍ以下であることを特徴とする、フッ素樹脂フィルムとシリコーンゴム層からなるセプタム用積層シートは、請求項１２と前記[１２]に記載された製造方法により容易に製造することができる。
該ヒドロシリル化反応による加熱硬化型シリコーンゴム組成物の加圧下加熱硬化の好ましい条件は上記とおりである。
【手続補正１８】
【補正対象書類名】明細書
【補正対象項目名】００７２
【補正方法】変更
【補正の内容】
【００７２】
請求項１５と前記[１５]に係る、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,添加剤として(B)(a)１分子中にケイ素原子結合アルコキシ基を２個または３個有するアルケニル官能性オルガノアルコキシシランと(ｂ)１分子中にケイ素原子結合アルコキシ基を２個または３個有する（メタ）アクリル官能性オルガノアルコキシシランと(c)１分子中にケイ素原子結合アルコキシ基を２個または３個有するエポキシ官能性オルガノアルコキシシランとからなる群から選択される１種ないし３種の有機官能性オルガノアルコキシシラン、または、当該有機官能性オルガノアルコキシシランと(d)有機チタン化合物触媒、または、当該有機官能性オルガノアルコキシシラン２種ないし３種の共部分加水分解縮合物を、（イ）成分と(A)成分の合計量１００質量部当たり０.０３〜６質量部含有するヒドロシリル化反応による加熱硬化型シリコーンゴム組成物の硬化物であり、環状ジメチルシロキサン４量体〜１５量体の含有量が２８０質量ｐｐｍ以下、好ましくは１４０ｐｐｍ以下、より好ましくは４５ｐｐｍ以下であり、さらに好ましくは１５質量ｐｐｍ以下である、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなるセプタム用積層シートは、請求項１４と前記[１４]に記載された製造方法により容易に製造することができる。該ヒドロシリル化反応による加熱硬化型シリコーンゴム組成物の加圧下加熱硬化の好ましい条件は上記とおりである。
【手続補正１９】
【補正対象書類名】明細書
【補正対象項目名】００７３
【補正方法】変更
【補正の内容】
【００７３】
請求項１７と前記[１７]に係る、主成分として（イ）１分子中に少なくとも２個のアルケニル基を有するアルケニル基含有ジオルガノポリシロキサンと（ロ）１分子中に少なくとも２個のケイ素原子結合水素を有するオルガノポリシロキサンと（ハ）白金系触媒を含有し,補強性充填剤として(A)フュームドシリカを含有し,環状ジメチルシロキサン４量体〜１５量体の含有量が２８０質量ｐｐｍ以下であり、好ましくは１４０ｐｐｍ以下、より好ましくは４５ｐｐｍ以下であり、さらに好ましくは１５質量ｐｐｍ以下であるヒドロシリル化反応による加熱硬化型シリコーンゴム組成物の硬化物であり、環状ジメチルシロキサン４量体〜１５量体の含有量が２８０質量ｐｐｍ以下であり、好ましくは１４０ｐｐｍ以下、より好ましくは４５ｐｐｍ以下であり、さらに好ましくは１５質量ｐｐｍ以下である、厚さ０.２〜５.０ｍｍのシリコーンゴム層の両面に、厚さが１０〜１０００μｍであり,表面放電処理による反応性有機官能基を有するテトラフルオロエチレン-ヘキサフルオロプロピレン共重合体(FEP)フィルムまたはテトラフルオロエチレン-パーフルオロアルキルビニルエーテル共重合体(PFA)フィルムが接着しており、ＪＩＳ  Ｋ６８５４−２（接着剤−剥離接着強さ試験方法−第２部：１８０度剥離）に基づく剥離接着強さが３Ｎ／２５ｍｍ以上であり、１２０ｍｍ角の積層シートの四隅は、半円弧の一端の形状またはＣ字の一端の形状に湾曲することがなく、四隅の平均反り値が５ｍｍ以下であることを特徴とする、フッ素樹脂フィルムとシリコーンゴム層とからなるセプタム用積層シートは、請求項１６と前記[１６]に記載された製造方法により容易に製造することができる。
１次硬化と２次硬化の好ましい条件は上記とおりであり、２次硬化は、該フッ素樹脂フィルムと該シリコーンゴム層間の接着を強固にするため、不可欠である。
【手続補正２０】
【補正対象書類名】明細書
【補正対象項目名】００８１
【補正方法】変更
【補正の内容】
【００８１】
かくして製造(作製)された、表面放電処理による反応性有機官能基を有するフッ素樹脂フィルムとシリコーンゴム層とからなる積層シートおよびセプタム用積層シートは、該フッ素樹脂フィルムとシリコーンゴム層がよく接着しており、ＪＩＳ  Ｋ６８５４−２（接着剤−剥離接着強さ試験方法−第２部：１８０度剥離）に基づく剥離接着強さが３Ｎ／２５ｍｍ以上であり、好ましくは８Ｎ／２５ｍｍ以上であり、より好ましくは１８Ｎ／２５ｍｍ以上であり、最も好ましくは刃物を使用してフッ素樹脂フィルムとシリコーンゴム層間に切り口を入れてもフッ素樹脂フィルム上のシリコーンゴム層を引き剥がすことができない。すなわち、シリコーンゴム層をフッ素樹脂フィルムから引き剥がし不可能、剥離不可能である。
【手続補正２１】
【補正対象書類名】明細書
【補正対象項目名】０１１３
【補正方法】変更
【補正の内容】
【０１１３】
各積層シートは、フッ素樹脂フィルムとシリコーンゴム層が強固に接着しており、反り度合いが小さく、フッ素樹脂フィルムに皺がよっていなかった。
これら積層シートの平均反り値と剥離接着強さを測定して表２に示した。なお、表２における剥離接着強さの（N）では、／２５ｍｍを省略している。以下の表でも同様である。
次いで、各積層シートを２００℃の熱風循環式オーブン中に４時間放置し、取り出して放冷後に平均反り値を測定して表２に示した。